БАЛЛИСТИЧЕСКИЕ ПАНЕЛИ И СПОСОБЫ ИХ ИЗГОТОВЛЕНИЯ

1. Баллистическая панель, содержащая пуленепробиваемый элемент, выполненный из баллистического материала и имеющий периметр, первую и вторую поверхности, а также кромку, проходящую между первой и второй поверхностями по периметру пуленепробиваемого элемента; оболочку, состоящую из первой и второй частей водонепроницаемого слоистого материала, расположенных вокруг пуленепробиваемого элемента, при этом слоистый материал содержит тканный внешний матерчатый слой, внутренний скрепляющий слой, содержащий слой из термопластичного полиуретана толщиной свыше или равной 25 мкм, а также термоустойчивый полимерный слой, выполненный из пористого политетрафторэтилена (ПТФЭ) и заламинированный между тканным внешним матерчатым слоем и внутренним скрепляющим слоем, отличающаяся тем, что полиуретан внутреннего скрепляющего слоя прилегает к первой и второй поверхностями пуленепробиваемого элемента; термоскрепление выполнено путем прикрепления слоистого материала непосредственно к первой и второй поверхностям пуленепробиваемого элемента термопластичным полиуретаном внутреннего скрепляющего слоя первой и второй частей слоистого материала, а шов по периметру выполнен путем соединения сплавлением слоев термопластичного полиуретана первой и второй частей слоистого материала с образованием непрерывного скрепления по периметру пуленепробиваемого элемента.
2. Панель по п.1, отличающаяся тем, что она является долговременно водонепроницаемой и имеет после подготовки величину впитывания воды менее 10% от веса баллистической панели.
3. Панель по п.1, отличающаяся тем, что термопластичный полиуретан по меньшей мере одной первой или второй части водонепроницаемого слоистого материала, скреплен с кромкой пуленепробиваемого элемента.
4. Панель по п.1, отличающаяся тем, что ширина шва по периметру составляет 10 мм или более.
5. Панель по п.1, отличающаяся тем, что термоскрепление, скрепляющее водонепроницаемый слоистый материал с пуленепробиваемым элементом при помощи термопластичного полиуретана, покрывает по меньшей мере 15% площади поверхности первой и второй поверхностей.
6. Панель по п.1, отличающаяся тем, что пуленепробиваемый элемент содержит несколько слоев тканого баллистического материала или нетканого, однонаправленного баллистического материала.
7. Панель по п.1, отличающаяся тем, что пуленепробиваемый элемент содержит несколько слоев тканого баллистического материала, несколько слоев нетканого, однонаправленного баллистического материала, а также скрепления, содержащие термопластичный материал для скрепления между собой по меньшей мере нескольких слоев пуленепробиваемого элемента.
8. Панель по п.1, отличающаяся тем, что толщина слоя термопластичного полиуретана внутреннего скрепляющего слоя свыше или равна 35 мкм.
9. Панель по п.1, отличающаяся тем, что термопластичный полиуретан является полиуретаном на основе полиэфиров.
10. Панель по п.1, отличающаяся тем, что пористый ПТФЭ термоустойчивого полимерного слоя является экспандированным ПТФЭ (эПТФЭ).
11. Панель по п.1, отличающаяся тем, что пористый ПТФЭ термоустойчивого полимерного слоя является эПТФЭ, который дополнительно содержит монолитное полимерное покрытие.
12. Панель по п.11, отличающаяся тем, что сторона пористого ПТФЭ, которая дополнительно содержит монолитное полимерное покрытие, приклеена к внешнему матерчатому слою.
13. Панель по п.1, отличающаяся тем, что пористый ПТФЭ приклеен к внешнему матерчатому слою прерывистыми креплениями.
14. Панель по п.12, отличающаяся тем, что эПТФЭ приклеен к внутреннему скрепляющему слою непрерывным слоем клея.
15. Панель по п.13, отличающаяся тем, что сторона пористого ПТФЭ, противоположная монолитному полимерному покрытию, приклеена к внутреннему скрепляющему слою.
16. Панель по п.1, отличающаяся тем, что тканный внешний матерчатый слой слоистого материала содержит волокна, выбираемые из нейлона, арамида, хлопка или их смесей.
17. Панель по п.1, отличающаяся тем, что термоскрепление, скрепляющее водонепроницаемый слоистый материал с пуленепробиваемым элементом при помощи термопластичного полиуретана, покрывает по меньшей мере 30% площади поверхности первой и второй поверхностей.
18. Панель по п.1, отличающаяся тем, что она является долговечно водонепроницаемой и имеет после подготовки величину впитывания воды менее 5% от веса баллистической панели.
19. Способ изготовления баллистической панели, включающий в себя этапы, на которых:
- обеспечивают наличие пуленепробиваемого элемента, имеющего периметр, первую и вторую поверхности, а также кромку, проходящую между первой и второй поверхностями по периметру пуленепробиваемого элемента,
- обеспечивают наличие первой и второй частей водонепроницаемого слоистого материала, площадь поверхности которого больше первой и второй поверхностей пуленепробиваемого элемента, при этом водонепроницаемый слоистый материал содержит тканный матерчатый слой, внутренний скрепляющий слой, содержащий слой из термопластичного полиуретана толщиной более чем или равной 25 мкм, а также термоустойчивый полимерный слой, содержащий пористый политетрафторэтилен (ПТФЭ), заламинированный между тканным матерчатым слоем и внутренним скрепляющим слоем;
- формируют пакет, содержащий первую и вторую части водонепроницаемого слоистого материала и пуленепробиваемый элемент, путем помещения пуленепробиваемого элемента между частями водонепроницаемого слоистого материала;
- располагают пакет таким образом, чтобы слой термопластичного полиуретана первой части слоистого материала примыкал к первой поверхности пуленепробиваемого элемента, слой термопластичного полиуретана второй части слоистого материала примыкал ко второй поверхности пуленепробиваемого элемента, а первая и вторая части слоистого материала по всему периметру выходили за кромку пуленепробиваемого элемента;
- прикладывают к пакету тепло и давление;
- расплавляют и прижимают расплавленный термопластичный полиуретан первой и второй частей слоистого материала к первой и второй поверхностям пуленепробиваемого элемента для образования термоскрепления между слоистым материалом и пуленепробиваемым элементом, а также
- расплавляют и скрепляют между собой термопластичный полиуретан первой и второй частей слоистого материала, выходящих за пределы кромки пуленепробиваемого элемента, по всему периметру пуленепробиваемого элемента для образования шва.
20. Способ по п.19, отличающийся тем, что к пакету, содержащему части слоистого материала и пуленепробиваемый элемент, прикладывают давление по меньшей мере 6,9 кПа (1 psi).
21. Способ по п.19, отличающийся тем, что к слоистому материалу и пуленепробиваемому элементу прикладывается тепло примерно свыше 150°С.
22. Способ по п.19, отличающийся тем, что тепло и давление прикладывают при помощи термопресса или паяльника.
23. Способ по п.19, отличающийся тем, что пуленепробиваемый элемент содержит несколько слоев, а также дополнительно содержит термопластичную смолу, при этом на этапе прикладывания тепла и давления дополнительно происходит соединение сплавлением между собой по меньшей мере части нескольких слоев пуленепробиваемого элемента.
24. Способ по п.19, отличающийся тем, что полиуретан первой и второй частей слоистого материала сцепляют по меньшей мере с 15% площади поверхности первой и второй поверхностей пуленепробиваемого элемента.
25. Способ изготовления баллистической панели, включающий в себя этапы, на которых:
- обеспечивают наличие пуленепробиваемого элемента, имеющего периметр, а также левую и вторую поверхности;
- обеспечивают наличие водонепроницаемого слоистого материала;
- скрепляют с одной первой или второй поверхностью пуленепробиваемого элемента водонепроницаемый слоистый материал, при этом слоистый материал содержит слой подложки, а также внутренний скрепляющий слой, приклеенный к слою подложки, а также скрепленный с одной первой или второй поверхностью пуленепробиваемого элемента;
- обеспечивают наличие второго слоя водонепроницаемого материала, который располагают вблизи поверхности пуленепробиваемого элемента, противоположной поверхности, с которой скреплен водонепроницаемый слоистый материал; а также
- скрепляют водонепроницаемый слоистый материал со вторым водонепроницаемым материалом за пределами кромки и по периметру пуленепробиваемого элемента для образования шва по периметру.
26. Баллистическая панель, содержащая пуленепробиваемый элемент, содержащий баллистический материал и имеющий периметр, а также первую и вторую поверхности;
оболочку, состоящую из первой и второй частей слоистого материала, расположенных вокруг пуленепробиваемого элемента, при этом слоистый материал содержит внешний матерчатый слой, внутренний скрепляющий слой, а также термоустойчивый полимерный слой между внешним матерчатым слоем и внутренним скрепляющим слоем, температура плавления которого выше температуры плавления внутреннего скрепляющего слоя; термоскрепление выполнено путем прикрепления слоистого материала непосредственно к первой и второй поверхностям пуленепробиваемого элемента внутренним скрепляющим слоем первой и второй частей водонепроницаемого слоистого материала, а шов по периметру выполнен путем соединения сплавлением внутренних скрепляющих слоев первой и второй частей слоистого материала с образованием непрерывного скрепления по периметру пуленепробиваемого элемента.
27. Способ улучшения баллистических показателей баллистической панели, включающий в себя этапы, на которых:
- формируют баллистическую панель путем обеспечения пуленепробиваемого элемента, содержащего баллистический материал и имеющего периметр, а также первую и вторую поверхности;
- обеспечивают наличие первой и второй частей водонепроницаемого слоистого материала, содержащих внешний матерчатый слой, внутренний скрепляющий слой, а также термоустойчивый полимерный слой между внешним матерчатым слоем и внутренним скрепляющим слоем, температура плавления которого выше температуры плавления внутреннего скрепляющего слоя;
- располагают первую и вторую части слоистого материала вокруг пуленепробиваемого элемента путем расположения внутреннего скрепляющего слоя близи первой и второй поверхностей пуленепробиваемого элемента;
- создают термоскрепление, состоящее из внутренних скрепляющих слоев первой и второй частей водонепроницаемого слоистого материала и пуленепробиваемого элемента, путем прикрепления частей слоистого материала непосредственно к первой и второй поверхностям пуленепробиваемого элемента, а также
- создают шов по периметру путем соединения сплавлением внутреннего скрепляющего слоя первой части слоистого материала с внутренним скрепляющим слоем второй части слоистого материала с образованием непрерывного скрепления по периметру пуленепробиваемого элемента, отличающийся тем, что получают баллистическую панель после подготовки с улучшенными баллистическими показателями при проведении испытаний и погружении в воду.